(57)【要約】  金属材料凝集促進層（２０２）は、基材（２０１）と、基材に設けられた多孔質担体層（２０２）と、多孔質担体層に担持され、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む吸着粒子とを有する。水処理装置（１００）は、金属イオン、金属粒子、金属酸化物粒子及び金属水酸化物粒子からなる群より選ばれた少なくとも一つの金属関連物質を含む被処理水（Ｗ）が流れる被処理水流路（１１，１２，１３）と、被処理水に酸化剤Ｏを供給する酸化剤供給部（４）と、金属材料凝集促進層を有し、酸化剤の作用によって被処理水に含まれる金属関連物質を吸着粒子に吸着させることにより、金属関連物質の凝集を促進させる凝集促進部（２）とを有する。
2016199385.tif 000002
【特許請求の範囲】
【請求項１】
基材と、
前記基材に設けられた多孔質担体層と、
前記多孔質担体層に担持され、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む吸着粒子と、
を有する、金属材料凝集促進層。
【請求項２】
前記吸着粒子は、Ｆｅ（ＯＨ）３及びＦｅＯＯＨの少なくともいずれか一方を含む、請求項１に記載の金属材料凝集促進層。
【請求項３】
前記多孔質担体層は活性炭を含む、請求項１又は２に記載の金属材料凝集促進層。
【請求項４】
金属イオン、金属粒子、金属酸化物粒子及び金属水酸化物粒子からなる群より選ばれた少なくとも一つの金属関連物質を含む被処理水が流れる被処理水流路と、
前記被処理水に酸化剤を供給する酸化剤供給部と、
請求項１乃至３のいずれか一項に記載の金属材料凝集促進層を有し、前記酸化剤の作用によって前記被処理水に含まれる前記金属関連物質を前記吸着粒子に吸着させることにより、前記金属関連物質の凝集を促進させる凝集促進部と、
を有する、水処理装置。
【請求項５】
前記酸化剤はオゾン又は塩素を含む、請求項４に記載の水処理装置。
【請求項６】
前記凝集促進部の下流に設けられ、前記被処理水と共に前記凝集促進部から流れてきた前記金属関連物質の凝集物をろ過するフィルタ部をさらに備える、請求項４又は５に記載の水処理装置。
【発明の詳細な説明】
【技術分野】
【０００１】
本発明は、被処理水を浄化するための金属材料凝集促進層、及びそれを用いた水処理装置に関する。
【背景技術】
【０００２】
従来から、被処理水を浄化するための水処理装置の開発が進められている。水処理装置に関しては、例えば、次の特許文献１に開示されているものが挙げられる。
【先行技術文献】
【特許文献】
【０００３】
【特許文献１】特開２００７−９９６１２号公報
【発明の概要】
【０００４】
特許文献１に開示されているような従来の水処理装置は、一般に、公共の水処理施設で水の浄化を行うことが前提とされている地域で使用することが想定されている。
【０００５】
一方、社会基盤の整備が進んでいない新興国等においては、公共の水処理施設を有していない地域も多く存在する。このような地域においては、各家庭に水処理装置を設置することにより、水を浄化したいというニーズがある。特に、被処理水中に含まれている金属イオンなどの金属関連物質を、家庭に設置された水処理装置によって除去したいというニーズがある。ただ、家庭の水需要に見合った処理時間で金属関連物質を被処理水から除去するためには、従来の水処理装置の原理によれば、大型の貯留槽を設ける必要性が生じてしまう。
【０００６】
しかしながら、一般家庭においては、大型の水処理装置を設置するために適した大きさのスペースを有していない場合が多い。そのため、前述のニーズに応えるためには、大型の貯留槽を設けることなく、被処理水中に含まれる金属関連物質を必要とされる程度まで十分に除去することが可能な水処理装置が必要になる。したがって、小さなスペースで被処理水中に含まれる金属関連物質を効率的に除去することができる水処理装置が求められている。
【０００７】
本発明は、このような従来技術の有する課題に鑑みてなされたものである。そして、本発明の目的は、金属イオン、金属粒子、金属酸化物粒子、及び金属水酸化物粒子などの金属関連物質の除去を効率的に行うことが可能な金属材料凝集促進層、及びそれを用いた水処理装置を提供することである。
【０００８】
上記課題を解決するために、本発明の第一の態様に係る金属材料凝集促進層は、基材と、基材の表面に設けられた多孔質担体層とを有する。さらに金属材料凝集促進層は、多孔質担体層に担持され、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む吸着粒子を有する。
【０００９】
本発明の第二の態様に係る水処理装置は、金属イオン、金属粒子、金属酸化物粒子及び金属水酸化物粒子からなる群より選ばれた少なくとも一つの金属関連物質を含む被処理水が流れる被処理水流路と、被処理水に酸化剤を供給する酸化剤供給部とを有する。さらに水処理装置は、第一の態様に係る金属材料凝集促進層を有し、酸化剤の作用によって被処理水に含まれる金属関連物質を吸着粒子に吸着させることにより、金属関連物質の凝集を促進させる凝集促進部を有する。
【図面の簡単な説明】
【００１０】
【図１】図１は、本発明の実施形態に係る水処理装置の全体構成を説明するための模式図である。
【図２】図２は、本発明の実施形態に係る水処理装置における水処理の原理を説明するための概念図である。
【図３】図３は、本発明の実施形態に係る金属材料凝集促進層の構造を説明するための断面図である。
【図４】図４は、本発明の実施形態に係る水処理装置の凝集促進部において、酸化剤の酸化作用によって、三価の鉄イオンが、多孔質担体に担持された鉄酸化物又は鉄水酸化物に吸着されることを説明するための模式図である。
【図５】図５は、本発明の実施形態に係る他の例の水処理装置の全体構成を説明するための模式図である。
【図６】図６は、本発明の実施形態１に係る水処理装置の全体構造を説明するための模式図である。
【図７】図７は、本発明の実施形態１に係る水処理装置の酸化剤供給部及び混合部の構造を説明するための断面図である。
【図８】図８は、本発明の実施形態２に係る水処理装置の全体構造を説明するための模式図であって、被処理水が順方向に流れることを示す図である。
【図９】図９は、本発明の実施形態２に係る水処理装置の全体構造を説明するための模式図であって、被処理水が逆方向に流れることを示す図である。
【図１０】図１０は、本発明の実施形態３に係る水処理装置の全体構造を説明するための模式図である。
【図１１】図１１は、実施例における水処理装置の全体構成を説明するための模式図である。
【図１２】図１２は、実施例２における、処理水に残存する鉄の濃度と被処理水に投入した塩素濃度との関係を示すグラフである。
【図１３】図１３は、実施例２における、処理水に残存する遊離塩素の濃度と被処理水に投入した塩素濃度との関係を示すグラフである。
【図１４】図１４は、実施例３に関し、被処理水の流量が０．２Ｌ／ｍｉｎ、０．５Ｌ／ｍｉｎ、０．７５Ｌ／ｍｉｎ、１Ｌ／ｍｉｎ、１．５Ｌ／ｍｉｎ、２ｍＬ／ｍｉｎの場合における、処理水に残存する鉄の濃度と鉄化合物を担持した活性炭量との関係を示すグラフである。
【発明を実施するための形態】
【００１１】
以下、図面を参照しながら、本実施形態の水処理装置１００を説明する。以下の説明においては、同一の機能を有する部位には同一の参照番号が付されており、その同一の機能の説明は、特に必要がなければ繰り返さない。
【００１２】
以下の実施形態の説明においては、金属関連物質という用語が用いられる。金属関連物質は、金属イオンＭ＋、金属粒子Ｍ、金属酸化物粒子ＭＯ、及び金属水酸化物粒子ＭＯＨからなる群より選ばれた１又は２以上の物質を意味する。また、被処理水Ｗは、金属関連物質である金属イオンＭ＋、金属粒子Ｍ、金属酸化物粒子ＭＯ、及び金属水酸化物粒子ＭＯＨのうちの少なくともいずれか１つを含むものとする。
【００１３】
また、金属関連物質である金属イオンＭ＋、金属粒子Ｍ、金属酸化物粒子ＭＯ、及び金属水酸化物粒子ＭＯＨのいずれもが、多孔質担体に担持されている金属酸化物粒子及び金属水酸化物粒子の少なくともいずれか１つに吸着される。そのため、本明細書においては、金属関連物質を吸着する機能を有する金属酸化物粒子及び金属水酸化物粒子を吸着粒子と呼ぶ。
【００１４】
図１に示すように、本実施形態の水処理装置１００は、被処理水Ｗが流れる被処理水流路１１，１２，１３を備えている。被処理水流路１１と被処理水流路１２との間には、混合部１が接続されている。被処理水流路１２と被処理水流路１３との間には、凝集促進部２が接続されている。混合部１には、酸化剤供給部４から酸化剤Ｏが供給される。凝集促進部２から被処理水流路１３へ流れ出た被処理水Ｗは、フィルタ部３によってろ過され、供給流路１４を経由して、処理済みの水として水栓等に至る。
【００１５】
図２に示すように、水処理装置１００においては、金属関連物質を含む被処理水Ｗが、被処理水流路１１から混合部１へ流れ込む。つまり、金属イオンＭ＋、金属粒子Ｍ、金属酸化物粒子ＭＯ、及び金属水酸化物粒子ＭＯＨを含む被処理水Ｗが、被処理水流路１１から混合部１へ流れ込む。なお、被処理水Ｗに含まれる金属関連物質において、金属イオンＭ＋は、例えば、二価の鉄イオン（Ｆｅ２＋）及び三価の鉄イオン（Ｆｅ３＋）である。金属粒子Ｍは、例えば、鉄（Ｆｅ）の粒子である。金属酸化物粒子ＭＯは、例えば、鉄酸化物（ＦｅＯ，Ｆｅ２Ｏ３，Ｆｅ３Ｏ４）の粒子である。金属水酸化物粒子ＭＯＨは、鉄水酸化物（Ｆｅ（ＯＨ）２，Ｆｅ（ＯＨ）３，ＦｅＯ（ＯＨ））の粒子である。
【００１６】
酸化剤供給部４は、酸化剤Ｏを混合部１へ供給する。混合部１は、被処理水流路１１を流れる被処理水Ｗと酸化剤供給部４から供給された酸化剤Ｏとを混合するように構成されている。混合部１から流れ出た被処理水Ｗは、被処理水流路１２を経由して凝集促進部２へ流れ込む。
【００１７】
酸化剤Ｏは、被処理水Ｗ中において、金属関連物質に対し酸化作用を生じさせる。具体的には、金属関連物質が二価の鉄イオンの場合には、三価の鉄イオンに酸化させる作用を有する。このような酸化剤Ｏは、オゾン又は塩素を含むことが好ましい。オゾン及び塩素は被処理水Ｗに容易に添加でき、金属関連物質を効率的に酸化させるため、好ましく用いることができる。
【００１８】
酸化剤Ｏとしては塩素系薬剤が好ましく、特に被処理水Ｗの内部で次亜塩素酸が生成するものが好ましい。酸化剤Ｏとしては、次亜塩素酸ナトリウム、次亜塩素酸カルシウム及び塩素化イソシアヌル酸からなる群より選ばれる少なくとも一つを用いることができる。次亜塩素酸カルシウムとしては、さらし粉（有効塩素３０％）及び高度さらし粉（有効塩素７０％））の少なくとも一つを用いることができる。塩素化イソシアヌル酸としては、トリクロロイソシアヌル酸ナトリウム、トリクロロイソシアヌル酸カリウム、ジクロロイソシアヌル酸ナトリウム、及びジクロロイソシアヌル酸カリウムからなる群より選ばれる少なくとも一つを用いることができる。この中でも、次亜塩素酸ナトリウムは液体であり、定量ポンプによる注入方式を用いて被処理水Ｗに定量的に添加できるため、特に好ましく用いることができる。また、無機系の高度さらし粉は被処理水Ｗに対する溶解度が非常に高いため、高い酸化作用を発揮することができる。
【００１９】
図３に示すように、凝集促進部２は金属材料凝集促進層２００を備え、金属材料凝集促進層２００には、被処理水流路１２を経由して酸化剤Ｏが添加された被処理水Ｗが流れ込む。そして、金属材料凝集促進層２００は、基材２０１と、基材２０１の内部に設けられた多孔質担体層２０２とを備える。
【００２０】
基材２０１は、被処理水流路１２から流れ込んだ被処理水Ｗが多孔質担体層２０２を透過し、被処理水流路１３から流れ出るように、多孔質担体層２０２を保持する。基材２０１としては、例えば、内部に多孔質担体層２０２を保持できる空間を有する筒体や箱体を用いることができる。また、基材２０１としては、表面に多孔質担体層２０２を保持できる枠体を用いることができる。なお、図３に示す凝集促進部２は、金属材料凝集促進層２００における基材２０１の上面に被処理水流路１２が接続され、基材２０１の下面に被処理水流路１３が接続されている。そして、基材２０１の内部に保持され、多孔質担体層２０２を構成する多孔質担体Ｃが被処理水流路１３に流れ出ないように、網２０３を設けている。
【００２１】
多孔質担体層２０２は、表面に吸着粒子Ａを担持する多孔質担体Ｃを含んでいる。多孔質担体Ｃは、活性炭、シリカ、セラミックス及びゼオライトからなる群より選ばれる少なくとも一つを用いることができる。多孔質担体Ｃは、酸化剤Ｏを含む被処理水Ｗの流速を一定以上に維持する開口率を有している。また、多孔質担体Ｃは、金属関連物質Ｍ＋，Ｍ，ＭＯ，ＭＯＨの除去に必要な吸着粒子Ａを担持するために十分な表面積及び吸着性を有している。
【００２２】
吸着粒子Ａは、金属酸化物粒子及び金属水酸化物粒子の少なくともいずれか一方を含む。具体的には、吸着粒子Ａは、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む。
【００２３】
凝集促進部２は、被処理水流路１２から酸化剤Ｏを含む被処理水Ｗを受け入れる。凝集促進部２は、酸化剤Ｏの作用によって被処理水Ｗに含まれる金属関連物質を吸着粒子Ａへ吸着させる。それにより、凝集促進部２は、多孔質担体Ｃの表面で、金属関連物質に由来する金属酸化物粒子ＭＯ及び金属水酸化物粒子ＭＯＨからなる混合粒子の凝集を促進させる。
【００２４】
具体的には、図２に示すように、被処理水Ｗに含まれる金属関連物質が鉄イオン、鉄粒子、鉄酸化物、及び鉄水酸化物である場合、酸化剤Ｏの酸化作用によって鉄イオンは三価の鉄イオン（Ｆｅ３＋）に酸化される。そして、三価の鉄イオン、鉄粒子、鉄酸化物、及び鉄水酸化物は、吸着粒子Ａに含まれる三価の鉄イオン化合物が核となり、吸着粒子Ａの表面に吸着する。その結果、吸着粒子Ａの表面で、金属関連物質は、直径φが１μｍ以上の鉄酸化物の粒子及び鉄水酸化物等からなる凝集物ＭＤＡへ成長する。なお、三価の鉄イオンは、吸着粒子Ａに吸着されるが、被処理水Ｗに含まれる二価の鉄イオン（Ｆｅ２＋）は、多孔質担体Ｃを構成する活性炭の表面に吸着され、凝集物ＭＤＡへ成長する。
【００２５】
ここで、吸着粒子Ａを構成する金属と、被処理水Ｗに含まれる金属関連物質を構成する金属とが同一元素であることが好ましい。この場合、吸着粒子Ａは、高い金属関連物質の吸着効果を有していると考えられる。ただし、吸着粒子Ａは、被処理水Ｗにおける金属関連物質を吸着することができればよい。したがって、吸着粒子Ａを構成する金属と金属関連物質を構成する金属とが同一元素でなくてもよい。
【００２６】
多孔質担体Ｃの表面で凝集した凝集物ＭＤＡは、ある程度の大きさ以上になると、図２に示すように、被処理水Ｗの水流によって多孔質担体Ｃの表面から脱離し、被処理水Ｗと共に下流へ流れる。つまり、凝集物ＭＤＡを含む被処理水Ｗは、凝集促進部２から被処理水流路１３を経由してフィルタ部３へ流れ込む。
【００２７】
フィルタ部３は、凝集促進部２の下流に設けられ、凝集促進部２から被処理水Ｗと共に流れてきた凝集物ＭＤＡを捕捉する。本実施形態においては、フィルタ部３は、砂ろ過部である。このフィルタ部３によれば、被処理水Ｗから凝集物ＭＤＡを除去することができる。その結果、フィルタ部３の下流においては、金属イオンＭ＋、金属粒子Ｍ、金属酸化物粒子ＭＯ、及び金属水酸化物粒子ＭＯＨの凝集物ＭＤＡが除去された処理済の水が生成される。この処理済の水は、供給流路１４を経由して水栓まで供給される。
【００２８】
次に、図４を用いて、被処理水Ｗ中の鉄イオンの除去に着目して、本実施形態の水処理装置１００と比較例の水処理装置との相違を説明する。
【００２９】
図４の（ａ）に示すように、比較例の水処理装置において、被処理水Ｗは酸素（Ｏ２）を含むが、酸化剤Ｏを含まない。多孔質担体Ｃとして活性炭を用いた場合、活性炭は二価の鉄イオン（Ｆｅ２＋）を吸着しやすい性質を有する。ここで、二価の鉄イオンが水中で酸化されて三価の鉄イオン（Ｆｅ３＋）になった場合、三価の鉄イオンは瞬時に酸素と結合し、微粒子状の酸化鉄に変化する。しかし、活性炭は鉄イオンよりも酸化鉄微粒子を吸着し難いため、結果的に三価の鉄イオンは吸着されずに活性炭を通過してしまう場合が多い。
【００３０】
このように、二価の鉄イオンは多孔質担体Ｃに吸着されるが、三価の鉄イオンは酸素と結合して数ｎｍレベルの酸化鉄粒子となることから、多孔質担体Ｃを通過してしまう。このような数ｎｍレベルの酸化鉄粒子を除去するには逆浸透膜（ＲＯ膜）などを用いなければならず、コストが大きく増大してしまう。また、数ｎｍレベルの酸化鉄粒子は凝集剤を用いて粗大化させることは可能であるが、粗大化のために長時間放置する必要があることから、除去効率が大きく低下してしまう。
【００３１】
一方、本実施形態の水処理装置１００では、図４の（ｂ）に示すように、酸化剤Ｏが被処理水Ｗ中に供給された場合、二価の鉄イオンは三価の鉄イオンに酸化される。そして、三価の鉄イオンは、凝集促進部２に存在する吸着粒子Ａに吸着される。つまり、吸着粒子Ａは、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含んでいる。被処理水Ｗ中の三価の鉄イオンは、吸着粒子Ａにおける三価の鉄イオン化合物との親和性が高いことから、三価の鉄イオン化合物が核となり、吸着粒子Ａの表面に吸着する。その結果、吸着粒子Ａの表面で、被処理水Ｗ中の鉄イオンが凝集し、鉄酸化物や鉄水酸化物の凝集物ＭＤＡが生成する。また、酸化剤Ｏによって酸化されなかった二価の鉄イオンは多孔質担体Ｃに吸着され、多孔質担体Ｃの表面に存在する吸着粒子Ａと凝集物ＭＤＡを生成する。
【００３２】
ここで、凝集物ＭＤＡの粒子径が数μｍレベルとなった後に、凝集物ＭＤＡは吸着粒子Ａの表面から脱離する。つまり、被処理水Ｗ中の鉄イオンは鉄酸化物や鉄水酸化物の凝集物ＭＤＡとして、吸着粒子Ａの表面に凝集する。そして、凝集物ＭＤＡが数μｍ以上となった場合には、被処理水Ｗの水流により吸着粒子Ａの表面から脱離し、フィルタ部３に到達する。ただ、凝集物ＭＤＡは数μｍ以上となっているため、逆浸透膜を用いなくても、例えば砂ろ過等で容易に除去することが可能となる。
【００３３】
上述のように、吸着粒子Ａは、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含むことが好ましい。ただ、吸着粒子Ａは、Ｆｅ（ＯＨ）３及びＦｅＯＯＨの少なくともいずれか一方を含むことがより好ましい。Ｆｅ（ＯＨ）３及びＦｅＯＯＨは、三価の鉄イオンとの親和性が特に高いことから、凝集物ＭＤＡを生成しやすくなり、被処理水Ｗから金属関連物質を効率的に除去することが可能となる。
【００３４】
なお、被処理水Ｗ中に鉄水酸化物（Ｆｅ（ＯＨ）３）、鉄酸化物（Ｆｅ２Ｏ３）、及び鉄（Ｆｅ）の粒子が含まれている場合には、鉄水酸化物、鉄酸化物及び鉄の粒子は多孔質担体Ｃを通過してしまう。しかしながら、吸着粒子Ａは、鉄水酸化物、鉄酸化物及び鉄の粒子も吸着することができるため、凝集物ＭＤＡとして除去することが可能となる。
【００３５】
被処理水Ｗは、金属関連物質として、鉄の他にヒ素やマンガン、シリカ、アルミナなどを含む場合がある。シリカ及びアルミナは、懸濁成分として水質を悪化させる。ただ、これらの金属関連物質は、鉄イオンにより巻き込まれる形で吸着粒子Ａの表面に凝集することができるため、鉄と共に凝集物ＭＤＡを形成して除去することが可能となる。
【００３６】
本実施形態の水処理装置１００によれば、三価の鉄イオン化合物を含む吸着粒子が高密度に存在する多孔質担体層２０２に、酸化剤と共に鉄イオンを含む被処理水Ｗを通過させる。それにより、二価の鉄イオンは、多孔質担体Ｃの表面に吸着される。また、三価の鉄イオンは、多孔質担体Ｃの表面に付着した吸着粒子Ａとしての鉄酸化物の粒子又は鉄水酸化物の粒子等に吸着される。その結果、多孔質担体Ｃの表面で、金属関連物質の凝集が促進される。これによれば、被処理水Ｗに含まれる鉄イオンの価数によらず、必要とされる程度まで鉄イオンを除去することができる。
【００３７】
図５を用いて、本実施形態の他の例における水処理装置１００の全体構成を説明する。図５に示すように、他の例の水処理装置１００においては、酸化剤Ｏは塩素を含んでいる。塩素を含む酸化剤Ｏは、上述のように金属関連物質の凝集の促進を行うと共に、被処理水Ｗの殺菌を行うことができる。また、他の例の水処理装置１００においては、鉄の繊維材料が混合部１に設置されている。それにより、混合部１において、鉄イオン及び鉄の粒子が被処理水Ｗに供給される。なお、鉄の粒子は、被処理水Ｗ中において、鉄イオン、鉄酸化物の粒子、及び鉄水酸化物の粒子に変化するものもある。
【００３８】
一般に、水処理装置１００が使用される環境においては、被処理水Ｗとなる原水は、金属関連物質として、金属イオンＭ＋、金属粒子Ｍ、金属酸化物粒子ＭＯ、及び金属水酸化物粒子ＭＯＨのうちの少なくとも一つを含んでいる。例えば、当該原水は、鉄イオン、鉄の粒子、鉄酸化物の粒子及び鉄水酸化物の粒子のうちの少なくとも一つを含んでいる。この場合、水処理装置１００では、上述のように塩素の酸化作用及び金属材料凝集促進層２００によって、原水から三価の鉄イオン、鉄の粒子、鉄酸化物の粒子、及び鉄水酸化物の粒子を除去することができる。なお、二価の鉄イオンは、多孔質担体Ｃの吸着作用により、原水から除去される。
【００３９】
一方、被処理水Ｗとなる原水が鉄イオン、鉄の粒子、鉄酸化物の粒子、及び鉄水酸化物の粒子のいずれも殆ど含んでいない場合がある。上述のように、ヒ素やマンガン、シリカ、アルミナなど鉄以外の金属関連物質は、鉄イオンに巻き込まれる形で吸着粒子Ａの表面に凝集して除去されるため、原水が鉄を含まない場合には、これらの金属関連物質が除去され難くなる可能性がある。そのため、被処理水Ｗに意図的に鉄を添加し、これらの金属関連物質を除去しやすくすることが好ましい。図５に示す水処理装置１００では、被処理水Ｗに鉄を供給するための繊維材料を混合部１に設けている。
【００４０】
図５に示される例では、鉄の繊維材料と塩素とが反応することによって、二価の鉄イオン及び三価の鉄イオンが被処理水Ｗに溶け出す。また、被処理水Ｗ中において、三価の鉄イオン、鉄の粒子、鉄酸化物の粒子、及び鉄水酸化物の粒子は、金属材料凝集促進層２００中の吸着粒子Ａに吸着される。この場合においても、吸着粒子Ａは、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む。
【００４１】
本実施形態の他の例の水処理装置１００は、被処理水Ｗに対し、鉄の繊維材料から鉄イオン、鉄の粒子、鉄酸化物の粒子、及び鉄水酸化物の粒子を積極的に添加している。それにより、吸着粒子Ａの表面で、鉄酸化物の粒子及び鉄水酸化物の粒子の凝集を意図的に促進し、ヒ素やマンガン、シリカ、アルミナなど鉄以外の金属関連物質を除去することが可能となる。
【００４２】
上記した本実施形態の他の例の水処理装置１００によれば、塩素の酸化作用により、大型の貯留槽を設けることなく、必要とされる程度まで、被処理水Ｗから金属関連物質を除去することができる。そのため、水処理装置１００によれば、金属関連物質の除去のスペース効率を向上させることができる。また、鉄の繊維材料が鉄イオンとして被処理水Ｗに溶け出すことを利用して、被処理水Ｗから微細粒子を除去することができる。
【００４３】
以下、本実施形態の水処理装置１００の具体的構成を説明する。
【００４４】
（実施形態１）
図６及び図７を用いて、実施形態１の水処理装置１００を説明する。図６に示すように、実施形態１の水処理装置１００においては、凝集促進部２とフィルタ部３とが１つの貯留槽１０内に設けられている。そして、被処理水流路１３は、貯留槽１０内に設けられており、貯留槽１０内の凝集促進部２とフィルタ部３との境界部である。
【００４５】
被処理水流路１１には、ポンプＰ１が設けられている。ポンプＰ１は、井戸等から被処理水Ｗを混合部１へ送る。貯留槽１０内においては、混合部１から流れ出た被処理水Ｗは、被処理水流路１２を経由して、貯留槽１０の上部から貯留槽１０内へ流れ込む。貯留槽１０内では、上方から下方へ向かって被処理水Ｗが流れ落ちる。このとき、流れ落ちる被処理水Ｗは、凝集促進部２とフィルタ部３とを通過する。その後、処理済の水は、貯留槽１０の下部から外部へ流れ出て、供給流路１４を経由して、水栓へ供給される。
【００４６】
実施形態１においては、混合部１及び酸化剤供給部４が一体化されている。混合部１は、蓋部２２を有する混合酸化タンク２３を備えている。酸化剤供給部４は、混合部１内に設置された酸化剤Ｏとしてのタブレット状の塩素系薬剤２４そのものである。混合部１内には、タブレット状の塩素系薬剤２４と共に、被処理水Ｗへ鉄イオン及び鉄粒子を供給する繊維状の鉄２５が設置されている。
【００４７】
図７に示すように、混合部１内においては、被処理水Ｗが被処理水流路１１から混合酸化タンク２３内の空間２１へ吹き出される。その後、被処理水Ｗは、混合酸化タンク２３の下部に設置されているタブレット状の塩素系薬剤２４と繊維状の鉄２５とに接触する。それにより、タブレット状の塩素系薬剤２４と繊維状の鉄２５とは、被処理水Ｗへ、酸化剤Ｏ、並びに鉄イオン及び鉄粒子を供給する。
【００４８】
なお、タブレット状の塩素系薬剤２４と繊維状の鉄２５とは、混合酸化タンク２３から被処理水流路１２へ至る経路に設けられた網２６によって捕捉されるため、下流の被処理水流路１２へ流されてしまうことはない。塩素系薬剤２４としては、塩素化イソシアヌル酸を用いることが好ましく、例えばジクロロイソシアヌル酸ナトリウムやトリクロロイソシアヌル酸ナトリウムを用いることがより好ましく、トリクロロイソシアヌル酸ナトリウムを用いることが特に好ましい。トリクロロイソシアヌル酸ナトリウムは水に対する溶解度が低いため、タブレット状の塩素系薬剤２４として用いた場合、少量の薬剤を長期に亘り継続して添加することが可能となる。
【００４９】
このように、実施形態１では、混合酸化タンク２３に塩素系薬剤２４と繊維状の鉄２５を近接して配置している。そのため、塩素系薬剤２４の効果により鉄２５から、鉄イオン、鉄、鉄酸化物及び鉄水酸化物が溶出しやすくなり、被処理水Ｗに対する酸化剤Ｏ、並びに鉄イオン、鉄、鉄酸化物及び鉄水酸化物の添加を効率的に行うことが可能となる。また、上述のように、被処理水Ｗとなる原水が鉄イオン、鉄、鉄酸化物、及び鉄水酸化物を殆ど含んでいない場合であっても、実施形態１の水処理装置１００を用いることで、被処理水Ｗに意図的に鉄を添加できる。その結果、ヒ素やマンガン、シリカ、アルミナなど鉄以外の金属関連物質を除去することが可能となる。
【００５０】
（実施形態２）
図８及び図９を用いて、実施形態２の水処理装置１００を説明する。水処理装置１００は、流路切替弁５０と排水口１７とをさらに備えている。流路切替弁５０は、被処理水流路１２と供給流路１４とに接続されている。混合部１と流路切替弁５０とは、被処理水流路１２ａによって接続されている。流路切替弁５０と貯留槽１０とは、被処理水流路１２ｂによって接続されている。また、貯留槽１０と流路切替弁５０とは、供給流路１４ａによって接続されている。流路切替弁５０と蛇口１６とは、供給流路１４ｂによって接続されている。流路切替弁５０は、排水口１７にも接続されている。流路切替弁５０は、いわゆる五方弁である。
【００５１】
流路切替弁５０は、図８に示される被処理水Ｗが凝集促進部２からフィルタ部３へ向かう順方向Ｘに流れる状態と、図９に示される被処理水Ｗがフィルタ部３から凝集促進部２へ向かう逆方向Ｙに流れる状態とを切り替える。順方向Ｘの流れの場合においては、図８に示すように、被処理水Ｗは、混合部１、流路切替弁５０、凝集促進部２、フィルタ部３、流路切替弁５０、及び蛇口１６をこの順番で流れる。逆方向Ｙの流れの場合においては、図９に示すように、被処理水Ｗは、混合部１、流路切替弁５０、フィルタ部３、凝集促進部２、流路切替弁５０、及び排水口１７をこの順番で流れる。
【００５２】
排水口１７は、被処理水Ｗが逆方向Ｙに流れる状態において凝集促進部２の下流に位置付けられ、被処理水Ｗを外部へ排出する。そのため、水処理装置１００によれば、フィルタ部３を逆流洗浄することが可能になる。また、フィルタ部３の逆流洗浄のときに、フィルタ部３に付着している吸着粒子Ａが凝集促進部２に吸着されている吸着粒子Ａに吸着される。その結果、凝集促進部２の吸着粒子Ａの能力を回復させることができる。
【００５３】
ここで、凝集促進部２は、例えば一群の粒状体を含む多孔質担体Ｃを有し、フィルタ部３は、例えば一群の砂粒を含む砂ろ過部を有している。凝集促進部２の一群の粒状体の密度は、フィルタ部３の一群の砂粒の密度よりも小さい。したがって、貯留槽１０内の水の中で、凝集促進部２の一群の粒状体は、フィルタ部３の一群の砂粒よりも上側に位置付けられる。また、凝集促進部２を構成する一群の粒状体とフィルタ部３を構成する一群の砂粒とは、互いに上下方向において並ぶように堆積されている。そのため、水処理装置１００を小型化することが可能になっている。また、フィルタ部３を逆流洗浄しても、凝集促進部２を構成する一群の粒状体とフィルタ部３を構成する一群の砂粒とは、重力により自然に互いの配置を維持する。
【００５４】
フィルタ部３を構成する一群の砂粒は、例えばマンガン砂である。そして、マンガン砂の密度は、２．５７〜２．６７ｇ／ｃｍ３である。マンガン砂のマンガン付着量は、０．３ｍｇ／ｇ以上である。ただし、フィルタ部３は、一般のろ過砂（２．５ｇ／ｃｍ３）で形成されていてもよい。また、凝集促進部２を構成する一群の粒状体を含む多孔質担体Ｃの密度は、例えば、活性炭の場合０．５ｇ／ｃｍ３であり、ゼオライトの場合０．９〜１．１／ｃｍ３であり、シリカの場合２．２ｇ／ｃｍ３であり、セラミックスの場合０．７ｇ／ｃｍ３である。
【００５５】
（実施形態３）
図１０を用いて、実施形態３の水処理装置１００を説明する。水処理装置１００は、混合部１の上流の被処理水流路１１に設けられ、被処理水Ｗに含まれる還元剤としてのアンモニアを吸着する還元剤吸着部１８をさらに備えている。そのため、混合部１における酸化剤Ｏが被処理水Ｗ中のアンモニアの酸化のために消費されてしまうことを抑制することができる。還元剤吸着部１８は、ナトリウムイオンを含み、そのナトリウムイオンと被処理水Ｗ中のアンモニウムイオンとを置換することにより、被処理水Ｗ中のアンモニアを吸着するゼオライトである。
【００５６】
水処理装置１００は、ゼオライトのアンモニア吸着効果を再生する再生液供給部１９を備えている。再生液供給部１９は、ゼオライトに塩化ナトリウムを含む再生液を供給することにより、還元剤吸着部１８に新たなナトリウムイオンを吸着させる。それにより、還元剤吸着部１８によるアンモニアの吸着効果を維持することができる。
【実施例】
【００５７】
以下、本実施形態を実施例によりさらに詳細に説明するが、本実施形態はこれら実施例に限定されるものではない。【００５８】
［実施例１］
まず、次のように、多孔質担体としての活性炭へ、吸着粒子としての鉄化合物を担持した。はじめに、内径がΦ５０ｍｍ、容量１Ｌの円筒型処理槽に、活性炭を３００ｍＬ入れた。なお、活性炭は、粒子径Φが０．５ｍｍ〜２．３ｍｍのものを用いた。次に、円筒型処理槽の内部の活性炭に、二価の鉄イオンを０．７ｐｐｍ含む水と次亜塩素酸ナトリウム溶液とを連続通水し、処理槽内で活性炭、水及び次亜塩素酸ナトリウム溶液が十分接触するようにした。水の通水流量は６Ｌ／ｍｉｎとし、次亜塩素酸ナトリウム溶液の注入量は処理槽内の遊離塩素濃度が５ｐｐｍで維持されるように定量制御を行った。この水及び次亜塩素酸ナトリウム溶液の注入処理を１０時間行い、活性炭へ鉄化合物を担持した。【００５９】
次に、上述のようにして得られた、鉄化合物を担持した活性炭を用い、図１１に示す水処理装置を作製した。そして、金属材料凝集促進層の除鉄性能を確認するため、従来技術との比較を行った。従来技術として、酸化剤で鉄の凝集を促して粒成長させた後に、ろ過砂でろ過する高速ろ過と比較した。【００６０】
比較実験は、図１１で示される水処理装置を用いて行った。凝集促進部及び砂ろ過槽には、内径Φが５０ｍｍで容量が１Ｌの円筒型の容器を用いた。そして、当該容器の内部に、ろ過砂利（Φ２〜４ｍｍ）を１００ｍＬと、鉄化合物を担持した活性炭を３００ｍＬ入れ、金属材料凝集促進層を備える凝集促進部を作製した。なお、ろ過砂利は、粒子径Φが２ｍｍ〜４ｍｍのものを使用した。さらに、当該容器の内部に、ろ過砂利を１００ｍＬと、マンガン砂（Φ０．３５ｍｍ）を３００ｍＬ入れ、砂ろ過槽を作製した。なお、ろ過砂利は、粒子径Φが２ｍｍ〜４ｍｍのものを使用し、マンガン砂は、粒子径Φが０．３５ｍｍのものを使用した。【００６１】
そして図１１に示すように、被処理水流路を用いて、凝集促進部を砂ろ過槽の上流側に配置し、凝集促進部の上流側に、被処理水としての原水の供給ポンプと、酸化剤の定量注入機構を設けた。酸化剤は、塩素濃度が１０、０００ｐｐｍの次亜塩素酸ナトリウム溶液を用いた。なお、次亜塩素酸の注入機構と凝集促進部の間と、凝集促進部と砂ろ過槽の間にバイパスライン（ＢＬ）を設けた。ＢＬの容量は１Ｌとなっており、ＢＬと凝集促進部のどちらの流路を通っても、合計容量は同じになるようにしてある。【００６２】
実験項目としては、凝集促進部の有無と塩素供給の有無の組み合わせからなる計４通りを行った。従来技術である高速ろ過は、凝集促進部が無く、かつ、酸化剤としての塩素が有りの場合に相当する。また、本実施形態に係る凝集促進部を用いたろ過は、凝集促進部が有り、かつ、塩素が有りの場合に相当する。なお、原水としては、鉄濃度が０．７２ｐｐｍの水を用い、原水流量は１Ｌ／ｍｉｎとした。塩素供給を行う場合は、投入量が３０ｐｐｍになるよう制御した。【００６３】
表１では、各々の処理水に含まれる鉄濃度を示す。従来技術である高速ろ過（凝集促進部無、塩素有）では、鉄濃度が０．４７ｐｐｍとなった。これは、一部の鉄は塩素の効果で粒成長して砂ろ過部によりろ過されるが、十分な除鉄を行うには粒成長の時間、つまり砂ろ過槽の前段の容量が不足した結果と考えられる。【００６４】
これに対して、砂ろ過槽の前に凝集促進部を用いた場合（凝集促進部有、塩素有）では、鉄濃度が０．１６ｐｐｍとなっており、除鉄性能の向上が確認された。これは、凝集促進部が鉄の凝集を加速し、ろ過される鉄の量が増加した結果と考えられ、凝集促進部の除鉄処理に対する効果が確認された。また、凝集促進部のみを用いた場合（凝集促進部有、塩素無）でも鉄濃度の低下はわずかながら起こっており、凝集促進部単体での粒成長加速効果も確認された。【００６５】
【表１】
2016199385.tif 000003
【００６６】
以上のように、本実施形態の凝集促進部を砂ろ過槽の上流に備えることで、酸化剤のみを用いた場合よりも鉄の粒成長が加速され、ろ過による除鉄性能が大幅に向上することが確認された。【００６７】
［実施例２］
実施例１で説明した通り、凝集促進部を用いた除鉄処理では、酸化剤（塩素）を用いることで鉄の粒成長がさらに加速されることが確認されている。次に、塩素の必要量を調べるため、実施例１の水処理装置を用いて投入塩素濃度を１０ｐｐｍ、２０ｐｐｍ、３０ｐｐｍ、４０ｐｐｍと変化させ、得られる処理水中の鉄濃度及び遊離塩素濃度の評価を行った。なお、実施例１と同じように、鉄化合物を担持した活性炭の量は３００ｍＬとし、被処理水の流量は１Ｌ／ｍｉｎとした。【００６８】
図１２に示すように、投入塩素量が３０ｐｐｍ以上の場合には、処理水中の鉄濃度が０．２ｐｐｍ程度まで低下した。日本における鉄の水質基準が０．３ｐｐｍ以下であることから、これを満たす水質まで除鉄処理できたことになる。また、図１３に示すように、処理水中の遊離塩素濃度は、投入塩素量が３０ｐｐｍ以上で急増することが確認された。これらの結果から、本実施例では、遊離塩素が一定濃度（２〜５ｐｐｍ）以上であることにより、凝集促進部での粒成長効果がより発揮できることが分かった。【００６９】
ここで、鉄の酸化以外で塩素が消費される要因としては、被処理水中に含まれるアンモニアや有機物などの分解が考えられる。今回の実施例で用いた原水にはアンモニア成分が含まれていることが分かっており、投入塩素の多くはアンモニア成分の酸化に消費されたと考えられる。本実施形態の水処理装置が処理する原水の水質は、設置される場所などケースごとに異なることが想定され、有機物などの含有量も一定ではない。そのため、投入塩素量は、処理する原水の水質に合わせて、その都度調整する必要がある。【００７０】
［実施例３］
実施例３では、凝集促進部の性能に対する、被処理水の流量、及び鉄化合物を担持した活性炭の量の影響を調べた。まず、鉄化合物を担持した活性炭量がそれぞれ５０ｍＬ、１００ｍＬ、２００ｍＬ、３００ｍＬである凝集促進部を作製し、各凝集促進部を用いて実施例１の水処理装置を得た。そして、当該水処理装置に、鉄濃度が０．７２ｐｐｍの原水を０．２Ｌ／ｍｉｎ、０．５Ｌ／ｍｉｎ、０．７５Ｌ／ｍｉｎ、１Ｌ／ｍｉｎ、１．５Ｌ／ｍｉｎ、２ｍＬ／ｍｉｎの流量で通水し、除鉄性能を調べた。図１４では、各流量における、処理水に残存する鉄の濃度と鉄化合物を担持した活性炭量との関係を示している。なお、被処理水への投入塩素濃度は４０ｐｐｍとした。【００７１】
図１４に示すように、活性炭量が５０ｍＬ、１００ｍＬ、２００ｍＬ、３００ｍＬの全てにおいて、被処理水の流量を変化させても、処理水中の鉄濃度を低減できることが分かる。特に、活性炭量が５０ｍＬ及び１００ｍＬの場合には、各流量においてそれぞれ良好な除鉄結果が得られた。また、流速に関しては、活性炭量が１００ｍＬにおいて、０．７５Ｌ／ｍｉｎの場合に最もよい除鉄性能を示した。なお、図１４に示す除鉄性能の違いは、投入した塩素が活性炭に消費されることに起因した結果と考えられ、被処理水の流量や活性炭量は、先述の遊離塩素濃度を保てる範囲に調整することが好ましいと考えられる。【００７２】
以上のように、除鉄性能に対して、活性炭量及び被処理水の流量は一定の関係があるものの、凝集促進部を使用することで効果的に除鉄できることが分かる。また、今回の実験は、鉄濃度が０．７２ｐｐｍ程度の原水を用いているが、原水中の鉄濃度が異なれば図１４の結果も変わってくることが十分想定されることから、最終的な水処理装置の設計は実際の原水の仕様にあわせて行う必要がある。【００７３】
以下、本実施形態に係る金属材料凝集促進層及び水処理装置の特徴的構成及びそれにより得られる効果を記載する。【００７４】
（１）金属材料凝集促進層２００は、基材２０１と、基材２０１に設けられた多孔質担体層２０２とを有する。さらに金属材料凝集促進層２００は、多孔質担体層２０２に担持され、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む吸着粒子を有する。このような構成によれば、被処理水Ｗに含まれる金属関連物質Ｍ＋，Ｍ，ＭＯ，ＭＯＨを吸着粒子の表面で吸着し凝集させることができる。その結果、金属関連物質の凝集物ＭＤＡの粒子径が数μｍレベルとなるため、被処理水Ｗから容易に分離し、被処理水Ｗに含まれる金属関連物質の濃度を低減することが可能となる。【００７５】
（２）吸着粒子は、Ｆｅ（ＯＨ）３及びＦｅＯＯＨの少なくともいずれか一方を含む。Ｆｅ（ＯＨ）３及びＦｅＯＯＨは、金属関連物質との親和性が高く、容易に吸着することができるため、金属関連物質の凝集物ＭＤＡを効率的に生成することが可能となる。【００７６】
（３）多孔質担体層２０２は活性炭を含む。活性炭は比表面積が高いため、吸着粒子を高濃度で担持することができる。また、活性炭は二価の鉄イオンを吸着するため、被処理水中の二価の鉄イオンを容易に除去することができる。【００７７】
（４）水処理装置１００は、被処理水流路１１，１２，１３、酸化剤供給部４、及び凝集促進部２を備えている。被処理水流路１１，１２，１３は、金属イオンＭ＋、金属粒子Ｍ、金属酸化物粒子ＭＯ、及び金属水酸化物粒子ＭＯＨからなる群より選ばれた少なくとも一つの金属関連物質を含む被処理水Ｗが流れる。酸化剤供給部４は、被処理水Ｗに酸化剤Ｏを供給する。凝集促進部２は、金属材料凝集促進層２００を有し、酸化剤Ｏの作用によって被処理水Ｗに含まれる金属関連物質を吸着粒子Ａに吸着させることにより、金属関連物質の凝集を促進させる。【００７８】
上記の構成によれば、金属関連物質を吸着した金属酸化物粒子の凝集物ＭＤＡを含む被処理水Ｗが凝集促進部２から流出する。したがって、凝集促進部２の下流に設けられたフィルタ部３によって凝集物ＭＤＡを捕捉すれば、被処理水Ｗから金属関連物質をより多く除去することができる。したがって、被処理水Ｗからの金属関連物質の除去のスペース効率を向上させることができる。【００７９】
（５）酸化剤Ｏは、オゾン又は塩素を含んでいてもよい。これによれば、被処理水Ｗの殺菌と金属関連物質の凝集の促進との双方を行うことができる。【００８０】
（６）水処理装置１００は、凝集促進部２の下流に設けられ、被処理水Ｗと共に凝集促進部２から流れてきた金属関連物質の凝集物ＭＤＡをろ過するフィルタ部３をさらに備えていることが好ましい。これによれば、フィルタ部３によって、被処理水Ｗから金属関連物質の凝集物ＭＤＡを除去することができる。その結果、金属関連物質の凝集物ＭＤＡが除去された水を生成することができる。【００８１】
特願２０１５−１１６７２９号（出願日：２０１５年６月９日）及び特願２０１５−１７６４２７号（出願日：２０１５年９月８日）の全内容は、ここに援用される。【００８２】
以上、実施例に沿って本実施形態の内容を説明したが、本実施形態はこれらの記載に限定されるものではなく、種々の変形及び改良が可能であることは、当業者には自明である。
【産業上の利用可能性】
【００８３】
本発明によれば、金属イオン、金属粒子、金属酸化物粒子、及び金属水酸化物粒子からなる群より選ばれた１又は２以上の金属関連物質の除去のスペース効率を向上させることができる。
【符号の説明】
【００８４】
２  凝集促進部
３  フィルタ部
４  酸化剤供給部
１１，１２，１３  被処理水流路
１００  水処理装置
２００  金属材料凝集促進層
２０１  基材
２０２  多孔質担体層
Ａ  吸着粒子
ＭＤＡ  凝集物
Ｏ  酸化剤
Ｗ  被処理水
【図１】
2016199385.tif 000004
【図２】
2016199385.tif 000005
【図３】
2016199385.tif 000006
【図４】
2016199385.tif 000007
【図５】
2016199385.tif 000008
【図６】
2016199385.tif 000009
【図７】
2016199385.tif 000010
【図８】
2016199385.tif 000011
【図９】
2016199385.tif 000012
【図１０】
2016199385.tif 000013
【図１１】
2016199385.tif 000014
【図１２】
2016199385.tif 000015
【図１３】
2016199385.tif 000016
【図１４】
2016199385.tif 000017
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
金属イオン、金属粒子、金属酸化物粒子及び金属水酸化物粒子からなる群より選ばれた少なくとも一つの金属関連物質を含む被処理水が流れる被処理水流路と、
前記被処理水に、塩素を含む酸化剤を供給する酸化剤供給部と、
基材と、前記基材に設けられた多孔質担体層と、前記多孔質担体層に担持され、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む吸着粒子と、を有する金属材料凝集促進層を有し、前記酸化剤の作用によって前記被処理水に含まれる前記金属関連物質を前記吸着粒子に吸着させることにより、前記金属関連物質の凝集を促進させる凝集促進部と、
を有し、
前記金属材料凝集促進層における前記吸着粒子の表面で、前記金属関連物質は直径が１μｍ以上の凝集物へ成長する、水処理装置。
【請求項２】
前記吸着粒子は、Ｆｅ（ＯＨ）３及びＦｅＯＯＨの少なくともいずれか一方を含む、請求項１に記載の水処理装置。
【請求項３】
前記多孔質担体層は活性炭を含む、請求項１又は２に記載の水処理装置。
【請求項４】
（削除）
【請求項５】
（削除）
【請求項６】
前記凝集促進部の下流に設けられ、前記被処理水と共に前記凝集促進部から流れてきた前記金属関連物質の凝集物をろ過するフィルタ部をさらに備える、請求項１乃至３のいずれか一項に記載の水処理装置。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
鉄イオン、鉄粒子、鉄酸化物粒子及び鉄水酸化物粒子からなる群より選ばれた少なくとも一つの金属関連物質を含む被処理水が流れる被処理水流路と、
前記被処理水に、塩素を含む酸化剤を供給する酸化剤供給部と、
基材と、前記基材に設けられた多孔質担体層と、前記多孔質担体層に担持され、Ｆｅ２Ｏ３、Ｆｅ３Ｏ４、Ｆｅ（ＯＨ）３及びＦｅＯＯＨからなる群より選ばれる少なくとも一種の三価の鉄イオン化合物を含む吸着粒子と、を有する金属材料凝集促進層を有し、前記酸化剤の作用によって前記被処理水に含まれる前記金属関連物質を前記吸着粒子に吸着させることにより、前記金属関連物質の凝集を促進させる凝集促進部と、
を有し、
前記金属材料凝集促進層における前記吸着粒子の表面で、前記金属関連物質は直径が１μｍ以上の凝集物へ成長する、水処理装置。
【請求項２】
前記吸着粒子は、Ｆｅ（ＯＨ）３及びＦｅＯＯＨの少なくともいずれか一方を含む、請求項１に記載の水処理装置。
【請求項３】
前記多孔質担体層は活性炭を含む、請求項１又は２に記載の水処理装置。
【請求項４】
（削除）
【請求項５】
（削除）
【請求項６】
前記凝集促進部の下流に設けられ、前記被処理水と共に前記凝集促進部から流れてきた前記金属関連物質の凝集物をろ過するフィルタ部をさらに備える、請求項１乃至３のいずれか一項に記載の水処理装置。
【国際調査報告】
2016199385.tif 000018
2016199385.tif 000019
2016199385.tif 000020